(57)【要約】【課題】  本発明は、高いガスバリア性、かつガスバリア性の繰り返し再現性に優れたガスバリア性フィルムを提供することを目的とする。【解決手段】高分子基材の少なくとも片側に、以下の（Ｉ）〜（ＩＩＩ）からなる群より選択される少なくとも１種の側鎖を有するアクリル系樹脂を主成分とするアンダーコート層と無機層とがこの順で接して配された、ガスバリア性フィルム。（Ｉ）アクリル系重合体骨格を有する側鎖（ＩＩ）ジメチルシロキサン骨格を有する側鎖（ＩＩＩ）フッ素原子を含有する骨格を有する側鎖【選択図】なし
2013061726.tif 000002
【特許請求の範囲】
【請求項１】
高分子基材の少なくとも片側に、以下の（Ｉ）〜（ＩＩＩ）からなる群より選択される少なくとも１種の側鎖を有するアクリル系樹脂を主成分とするアンダーコート層と無機層とがこの順で接して配された、ガスバリア性フィルム。
（Ｉ）アクリル系重合体骨格を有する側鎖
（ＩＩ）ジメチルシロキサン骨格を有する側鎖
（ＩＩＩ）フッ素原子を含有する骨格を有する側鎖
【請求項２】
前記側鎖が、少なくとも前記（ＩＩ）および／または前記（ＩＩＩ）を含む請求項１に記載のガスバリア性フィルム。
【請求項３】
前記アクリル系樹脂が、
アクリル系モノマーと
以下の（ｉ）〜（ｉｉｉ）からなる群より選択される少なくとも１種のマクロモノマーとを
共重合して得られる構造を有するアクリル系樹脂である請求項１に記載の
ガスバリア性フィルム。
（ｉ）アクリル系重合体の片末端にラジカル重合性基を有するマクロモノマー
（ｉｉ）ジメチルシロキサン骨格を有する重合体の片末端にラジカル重合性基を有するマクロモノマー
（ｉｉｉ）フッ素原子を有する重合体の片末端にラジカル重合性基を有するマクロモノマー
【請求項４】
前記マクロモノマーが、少なくとも前記（ｉｉ）または前記（ｉｉｉ）を含む請求項３に記載のガスバリア性フィルム。
【請求項５】
前記アンダーコート層の表面自由エネルギーが１０〜４５ｍＮ／ｍである請求項１〜４のいずれかに記載のガスバリア性フィルム。
【請求項６】
前記アンダーコート層の表面自由エネルギーが１０〜２５ｍＮ／ｍである請求項１〜５のいずれかに記載のガスバリア性フィルム。
【請求項７】
前記アクリル系樹脂が、以下の配合組成である前記アクリル系モノマー１００質量部に対して３〜８質量部のマクロモノマーを加えて共重合したものである請求項３〜６のいずれかに記載のガスバリア性フィルム。
メタクリル酸１〜８質量％
メタクリル酸２−ヒドロキシエチル５〜１６質量％
メタクリル酸メチルおよび／またはメタクリル酸ジシクロペンタニル７６〜９４質量％
【請求項８】
前記無機層の厚みが１０〜１０００ｎｍであり、亜鉛化合物とケイ素酸化物とを含む組成により構成されたものである請求項１〜７のいずれかに記載のガスバリア性フィルム。
【請求項９】
前記無機層が、以下の［Ｂ１］層または［Ｂ２］層である請求項８に記載のガスバリア性フィルム。
［Ｂ１］層：酸化亜鉛−二酸化ケイ素−酸化アルミニウムの共存相からなる層
［Ｂ２］層：硫化亜鉛と二酸化ケイ素の共存相からなる層
【請求項１０】
前記無機層が［Ｂ１］層であり、該［Ｂ１］層が、ＩＣＰ発光分光分析法により測定される亜鉛（Ｚｎ）原子濃度が２０〜４０ａｔｏｍ％、ケイ素（Ｓｉ）原子濃度が５〜２０ａｔｏｍ％、アルミニウム（Ａｌ）原子濃度が０．５〜５ａｔｏｍ％、酸素（Ｏ）原子濃度が３５〜７０ａｔｏｍ％である組成により構成されたものである請求項９に記載のガスバリア性フィルム。
【請求項１１】
前記無機層が［Ｂ２］層であり、該［Ｂ２］層が、硫化亜鉛と二酸化ケイ素の合計に対する硫化亜鉛のモル分率が０．７〜０．９である組成により構成されたものである請求項９に記載のガスバリア性フィルム。
【請求項１２】
前記無機層の表面粗さＲａが２ｎｍ以下である請求項１〜１１のいずれかに記載のガスバリア性フィルム。
【請求項１３】
高分子基材の少なくとも片側に、
アクリル系モノマーと
以下の（ｉ）〜（ｉｉｉ）からなる群より選択される少なくとも１種のマクロモノマーとを
共重合して得られるアクリル系樹脂を主成分とするアンダーコート層を形成し、
該アンダーコート層上に無機層を形成するガスバリア性フィルムの製造方法。
（ｉ）アクリル系重合体の片末端にラジカル重合性基を有するマクロモノマー
（ｉｉ）ジメチルシロキサン骨格を有する重合体の片末端にラジカル重合性基を有するマクロモノマー
（ｉｉｉ）フッ素原子を有する重合体の片末端にラジカル重合性基を有するマクロモノマー
【発明の詳細な説明】
【技術分野】
【０００１】
本発明は、高いガスバリア性が必要とされる食品、医薬品の包装用途や太陽電池、電子ペーパー、有機ＥＬなどの電子部材用途に使用されるガスバリア性フィルムに関する。
【背景技術】
【０００２】
高分子基材の表面に、酸化アルミニウム、酸化ケイ素、酸化マグネシウム等の無機物（無機酸化物を含む）を使用し、真空蒸着法、スパッタリング法、イオンプレーティング法等の物理気相成長法（ＰＶＤ法）、あるいは、プラズマ化学気相成長法、熱化学気相成長法、光化学気相成長法等の化学気相成長法（ＣＶＤ法）等を利用して、その無機物の蒸着膜を形成してなるガスバリア性フィルムは、水蒸気や酸素などの各種ガスの遮断を必要とする食品や医薬品などの包装材および薄型テレビ、太陽電池などの電子デバイス部材として用いられている。【０００３】
ガスバリア性向上技術としては、例えば、有機ケイ素化合物の蒸気と酸素を含有するガスを用いてプラズマＣＶＤ法により基材上に、ケイ素酸化物を主体とし、炭素、水素、ケイ素及び酸素を少なくとも１種類含有した化合物とすることによって、透明性を維持しつつガスバリア性を向上させる方法が用いられている（特許文献１）。また、プラズマＣＶＤ法などの成膜方法以外のガスバリア性向上技術としては、ガスバリア性を悪化させるピンホールやクラックの発生原因となる突起や凹凸を減少させた平滑基材や表面平滑化を目的としたアンダーコートを設けた基材が用いられている（特許文献２）。
【先行技術文献】
【特許文献】
【０００４】
【特許文献１】特開平８−１４２２５２号公報（特許請求の範囲）
【特許文献２】特開２００２−１１３８２６号公報（特許請求の範囲）
【発明の概要】
【発明が解決しようとする課題】
【０００５】
しかしながら、プラズマＣＶＤ法によりケイ素酸化物を主成分としたガスバリア性の層を形成する方法では、基材表面がプラズマの発光熱やイオン、ラジカルの衝突などの影響を受けるため、基材の種類によって、形成されるガスバリア層の膜質は異なり、安定したガスバリア性が得られないなどの問題があった。【０００６】
一方、ガスバリア層を形成する基材に平滑基材や表面平滑化を目的としたアンダーコート付き基材を用いた方法は、ピンホールやクラックの発生を防止することでガスバリア性の再現性は向上するものの、形成されるガスバリア層の膜質は改善されないため、飛躍的な性能の向上はできていなかった。【０００７】
本発明は、かかる従来技術の背景に鑑み、特殊な基材を用いることなく、飛躍的なガスバリア性の向上並びに安定したガスバリア性の発現を可能にしたガスバリア性フィルムを提供せんとするものである。
【課題を解決するための手段】
【０００８】
本発明は、かかる課題を解決するために、次のような手段を採用する。すなわち、高分子基材の少なくとも片側に、以下の（Ｉ）〜（ＩＩＩ）からなる群より選択される少なくとも１種の側鎖を有するアクリル系樹脂を主成分とするアンダーコート層と無機層とがこの順で接して配された、ガスバリア性フィルムである。
（Ｉ）アクリル系重合体骨格を有する側鎖
（ＩＩ）ジメチルシロキサン骨格を有する側鎖
（ＩＩＩ）フッ素原子を含有する骨格を有する側鎖
前記側鎖が、少なくとも前記（ＩＩ）および／または前記（ＩＩＩ）を含むことが好ましい。【０００９】
また、前記アクリル系樹脂が、
アクリル系モノマーと
以下の（ｉ）〜（ｉｉｉ）からなる群より選択される少なくとも１種のマクロモノマーとを
共重合して得られる構造を有するアクリル系樹脂であることが好ましい。
（ｉ）アクリル系重合体の片末端にラジカル重合性基を有するマクロモノマー
（ｉｉ）ジメチルシロキサン骨格を有する重合体の片末端にラジカル重合性基を有するマクロモノマー
（ｉｉｉ）フッ素原子を有する重合体の片末端にラジカル重合性基を有するマクロモノマー
前記マクロモノマーが、少なくとも前記（ｉｉ）または前記（ｉｉｉ）を含むことが好ましい。【００１０】
前記アンダーコート層は表面自由エネルギーが１０〜４５ｍＮ／ｍであることが好ましく、１０〜２５ｍＮ／ｍであればより好ましい。【００１１】
前記アクリル系樹脂が、以下の配合組成である前記アクリル系モノマー１００質量部に対して３〜８質量部のマクロモノマーを加えて共重合したものであると好ましい。
メタクリル酸１〜８質量％
メタクリル酸２−ヒドロキシエチル５〜１６質量％
メタクリル酸メチルおよび／またはメタクリル酸ジシクロペンタニル７６〜９４質量％
前記無機層の厚みが１０〜１０００ｎｍであり、亜鉛化合物とケイ素酸化物とを含む組成により構成されたものであることが好ましい。【００１２】
前記無機層が、以下の［Ｂ１］層または［Ｂ２］層であることが好ましい。
［Ｂ１］層：酸化亜鉛−二酸化ケイ素−酸化アルミニウムの共存相からなる層
［Ｂ２］層：硫化亜鉛と二酸化ケイ素の共存相からなる層
また、前記無機層が［Ｂ１］層の場合、該［Ｂ１］層が、ＩＣＰ発光分光分析法により測定される亜鉛（Ｚｎ）原子濃度が２０〜４０ａｔｏｍ％、ケイ素（Ｓｉ）原子濃度が５〜２０ａｔｏｍ％、アルミニウム（Ａｌ）原子濃度が０．５〜５ａｔｏｍ％、酸素（Ｏ）原子濃度が３５〜７０ａｔｏｍ％である組成により構成されたものであることが好ましく、前記無機層が［Ｂ２］層である場合は、該［Ｂ２］層が、硫化亜鉛と二酸化ケイ素の合計に対する硫化亜鉛のモル分率が０．７〜０．９である組成により構成されたものであることが好ましい。【００１３】
前記無機層の表面粗さＲａが２ｎｍ以下であることが好ましい。【００１４】
そして、本発明のガスバリア性フィルムの製造方法は、高分子基材の少なくとも片側に、
アクリル系モノマーと
以下の（ｉ）〜（ｉｉｉ）からなる群より選択される少なくとも１種のマクロモノマーとを
共重合して得られるアクリル系樹脂を主成分とするアンダーコート層を形成し、
該アンダーコート層上に無機層を形成する製造方法である。
（ｉ）アクリル系重合体の片末端にラジカル重合性基を有するマクロモノマー
（ｉｉ）ジメチルシロキサン骨格を有する重合体の片末端にラジカル重合性基を有するマクロモノマー
（ｉｉｉ）フッ素原子を有する重合体の片末端にラジカル重合性基を有するマクロモノマー
【発明の効果】
【００１５】
特殊な基材を用いることなく、飛躍的なガスバリア性の向上並びに安定したガスバリア性の発現を可能にしたガスバリア性フィルムを提供することができる。
【図面の簡単な説明】
【００１６】
【図１】本発明のガスバリア性フィルムの一例を示した断面図である。
【図２】本発明のガスバリア性フィルムを製造するための巻き取り式スパッタリング装置を模式的に示す断面概略図である。
【発明を実施するための形態】
【００１７】
本発明者らは、高分子基材の種類を選ぶことなく、ガスバリア性が良好なガスバリア性フィルムを得ることを目的として鋭意検討を重ね、高分子基材の少なくとも片側に、特定の骨格の側鎖を有するアクリル系樹脂を主成分とするアンダーコート層と、無機層とをこの順で接して配したところ、前記課題を一挙に解決することを究明したものである。なお、本発明において無機層はガスバリア性の発現に対して中心的な働きを担う層であるが、特定のアンダーコート層上に形成し接して配されることにより、飛躍的にガスバリア性を向上できることを見出したものである。ここで、アクリル系樹脂を主成分とするアンダーコート層とは、前記アクリル系樹脂をアンダーコート層中に６５質量％以上含有することをいい、８０質量％以上含まれていればより好ましい。アンダーコート層を構成する残りの成分（以降、アンダーコート層の副成分と記す）については、後述する。
【００１８】
図１は、本発明のガスバリア性フィルムの一例を示す断面図である。本発明のガスバリア性フィルムは、図１に示すように、高分子基材１の片側に、特定のアンダーコート層２と無機層３をこの順で、アンダーコート層２と無機層３とが接する状態で積層されたものである。なお、図１では、高分子基材１にアンダーコート層２が接する状態の態様を表しているが、ガスバリアフィルムに必要な柔軟性が損なわれない範囲であれば高分子基材１とアンダーコート層２の間に高温高湿下での密着性（耐湿熱密着性）を向上させることを目的として、他の層を配置してもかまわない。
【００１９】
［高分子基材］
本発明に用いられる高分子基材は、フィルム形態を有していれば素材は特に限定されないが、ガスバリアフィルムに必要な柔軟性を有することから、有機高分子を素材とする高分子基材であることが好ましい。本発明に好適に用いることができる有機高分子としては、例えば、ポリエチレン、ポリプロピレン等のポリオレフィン、ポリエチレンテレフタレート（ＰＥＴ）、ポリエチレンナフタレート（ＰＥＮ）等のポリエステル、ポリアミド、ＡＢＳ樹脂、ポリカーボネート、ポリスチレン、ポリビニルアルコール、エチレン酢酸ビニル共重合体のケン化物、ポリアクリロニトリル、ポリアセタール等の各種ポリマーなどを挙げることができる。これらの中でも、ポリエチレンテレフタレートを含むことが好ましい。また、前記有機高分子は、単独重合体、共重合体のいずれでもよく、１種類の有機高分子、複数種類の有機高分子のブレンドの何れも用いることができる。
【００２０】
また、本発明において高分子基材に好適に用いることができる有機高分子は、上記に列挙したごとく、基本となる骨格が線状の有機高分子である（ここで線状とは分岐を有していたとしても、網状構造を有していないことを示す。以降、基本となる骨格が線状の有機高分子を線状有機高分子と略記する）。なお、分子内に２以上の官能基を有する架橋剤を添加し反応させたり、放射線照射したりすることにより、部分的に架橋を形成したとしても、数平均分子量が５０００〜２００００であれば線状有機高分子であると定義する。
【００２１】
高分子基材の形態としては、単層フィルム、あるいは、２層以上の、例えば、共押し出し法で製膜したフィルムであってもよい。フィルムの種類としては、一軸方向あるいは二軸方向に延伸されたフィルム等を使用してもよい。アンダーコート層及び無機層を形成する側の高分子基材表面には、アンダーコート層との接着性を良くするために、コロナ処理、イオンボンバード処理、溶剤処理、または、粗面化処理といった前処理が施されていても構わない。また、アンダーコート層及び無機層を形成する側の反対面には、フィルムの巻き取り時の滑り性の向上を目的として、有機物や無機物あるいはこれらの混合物のコーティング層が施されていても構わない。
【００２２】
本発明に使用する高分子基材の厚さは特に限定されないが、柔軟性を確保する観点から５００μｍ以下が好ましく、引張りや衝撃に対する強度を確保する観点から５μｍ以上が好ましい。さらに、フィルムの加工やハンドリングの容易性から下限は１０μｍ以上が、上限は２００μｍ以下がより好ましい。
【００２３】
［アクリル系樹脂］
本発明に用いられるアクリル系樹脂は、以下の（Ｉ）〜（ＩＩＩ）からなる群より選択される少なくとも１種の側鎖を有するアクリル系樹脂を主成分とするものである。
（Ｉ）アクリル系重合体骨格を有する側鎖
（ＩＩ）ジメチルシロキサン骨格を有する側鎖
（ＩＩＩ）フッ素原子を含有する骨格を有する側鎖
そして、本発明に用いられるアクリル系樹脂は、アクリル系モノマーと以下の（ｉ）〜（ｉｉｉ）からなる群より選択される少なくとも１種のマクロモノマーとを共重合して得られる構造を有するアクリル系樹脂であることが好ましい。
（ｉ）アクリル系重合体の片末端にラジカル重合性基を有するマクロモノマー
（ｉｉ）ジメチルシロキサン骨格を有する重合体の片末端にラジカル重合性基を有するマクロモノマー
（ｉｉｉ）フッ素原子を有する重合体の片末端にラジカル重合性基を有するマクロモノマー
以降、（ｉ）アクリル系重合体の片末端にラジカル重合性基を有するマクロモノマーを「マクロモノマー（Ａ）」、（ｉｉ）ジメチルシロキサン骨格を有する重合体の片末端にラジカル重合性基を有するマクロモノマーを「マクロモノマー（Ｓｉ）」、（ｉｉｉ）フッ素原子を含有する骨格を有する重合体の片末端にラジカル重合性基を有するマクロモノマーを「マクロモノマー（Ｆ）」と記すこともある。また本明細書中で、単に「マクロモノマー」と記した場合には、（ｉ）〜（ｉｉｉ）からなる群より選択される少なくとも１種または２種以上のマクロモノマーの混合物を意味するものとする。
【００２４】
このように上記の（Ｉ）〜（ＩＩＩ）からなる群より選択される少なくとも１種の側鎖を有するアクリル系樹脂、好ましくはアクリル系モノマーと上記の（ｉ）〜（ｉｉｉ）からなる群より選択される少なくとも１種のマクロモノマーとを共重合して得られる構造を有するアクリル系樹脂を用いることにより飛躍的にガスバリア性が良好となるメカニズムについては、明らかとはなっていないが、次のように推定している。すなわち、前述した特定のアクリル系樹脂を用いることにより詳細については後述するようにアンダーコート層の表面自由エネルギーを比較的低く抑えることができることから、無機層を形成する際の初期成長過程において、膜の成長核となる原子や粒子が表面移動、拡散し易くなるため、アンダーコート層付近の膜質が緻密化するためと考えている。かかる観点から、よりアンダーコート層の表面自由エネルギーを低く抑える効果が高い点で、前記側鎖が、少なくとも前記（ＩＩ）および／または前記（ＩＩＩ）を含むことが好ましく、また前記マクロモノマーが、少なくとも前記（ｉｉ）または前記（ｉｉｉ）を含む構造を有するアクリル系樹脂であることがより好ましい。また、無機層の緻密性の微調整が容易である点で、前記側鎖が、（ａ）前記（Ｉ）と（ｂ）前記（ＩＩ）および／または前記（ＩＩＩ）とを含むことがさらに好ましく、前記マクロモノマーが、（ａ）前記（ｉ）と（ｂ）前記（ｉｉ）または前記（ｉｉｉ）とを含む構造を有するアクリル系樹脂であることが特に好ましい。
【００２５】
また、本発明に用いられるアクリル系樹脂は、（１）メタクリル酸１〜８質量％、（２）メタクリル酸２−ヒドロキシエチル５〜１６質量％、（３）メタクリル酸メチルおよび／またはメタクリル酸ジシクロペンタニル７６〜９４質量％からなる合計で１００質量％のアクリル系モノマーと、前記アクリル系モノマー１００質量部に対して３〜８質量部のマクロモノマーとを共重合して得られる構造を有するものであることが好ましい。なお、前記メタクリル酸ジシクロペンタニルとして、「ファンクリルＦＡ−５１３Ｍ」（日立化成工業（株）の製品）などが使用できる。
【００２６】
前記アクリル系樹脂の共重合に用いられる前記アクリル系モノマー中の（１）メタクリル酸の割合が１質量％未満の場合には、アクリル系樹脂の凝集力が不足し、高分子基材との接着性が不十分となる場合があり、（１）メタクリル酸の割合が８質量％を超える場合には、アクリル系樹脂の耐水性や耐アルカリ性などの耐薬品性が不十分となる場合がある。かかる観点から、（１）メタクリル酸の割合は、１〜７質量％がより好ましく、１〜５質量％がさらに好ましい。
【００２７】
前記アクリル系樹脂の共重合に用いられる前記アクリル系モノマー中の（２）メタクリル酸２−ヒドロキシエチルの割合が５質量％未満の場合には、ＰＥＴ、ＰＥＮ、ポリアミド、ＡＢＳ樹脂などをはじめとする高分子基材との接着性が不十分となる場合があり、（２）メタクリル酸２−ヒドロキシエチルの割合が１６質量％を超える場合には、例えば、架橋剤を配合した場合にアクリル系樹脂塗液のポットライフが短くなり、塗装作業性が不十分となる場合がある。かかる観点から、（２）メタクリル酸２−ヒドロキシエチルの割合は、５〜１２質量％がより好ましく、８〜１２質量％がさらに好ましい。
【００２８】
前記アクリル系樹脂の共重合に用いられる前記アクリル系モノマー中の（３）メタクリル酸メチルおよび／またはメタクリル酸ジシクロペンタニルの割合が７６質量％未満の場合には、マクロモノマーとの相溶性が低下して、高分子基材への密着性が低下する場合がある。（３）メタクリル酸メチルおよび／またはメタクリル酸ジシクロペンタニルの割合が９４質量％を超える場合には、マクロモノマーとの適度な非相溶性が失われ、アンダーコートの表面粗さをより微小化する機能が失われる場合がある。かかる観点から、（３）メタクリル酸メチルおよび／またはメタクリル酸ジシクロペンタニルの割合は、７６〜９４質量％が好ましく、８１〜９４質量％がより好ましく、８３〜９１質量％がさらに好ましい。
【００２９】
アクリル系樹脂において、アクリル系モノマー由来の主鎖とマクロモノマー由来の側鎖との配合比を変化させることや、後述するマクロモノマー由来の側鎖の比率（（ａ）アクリル系重合体骨格を有する側鎖と、（ｂ）ジメチルシロキサン骨格を有する側鎖および／またはフッ素原子を含有する骨格を有する側鎖との割合）で分子内の主鎖と側鎖の相溶性が変化する。アクリル系モノマーの種類や配合比を変化させることによって、またマクロモノマーの種類や配合比を変化させることによって分子内の主鎖と側鎖の相溶性が変化し、分子全体の自由エネルギーなどの特性に変化が見られる。また、このようなマクロモノマーの特性の変化は、ミクロ層分離構造の変化（ラメラ、ジャイロイド、シリンダー、ＢＣＣなど）に影響することが知られている。
【００３０】
本発明に用いられるアクリル系樹脂は、前記アクリル系モノマー１００質量部に対して３〜８質量部のマクロモノマーを原料として共重合して得られる構造を有することが好ましい。前記アクリル系樹脂の原料として用いられるマクロモノマーの割合（以降、アクリル系樹脂中のマクロモノマーの割合と記す場合もある）が３質量部未満の場合には、アンダーコート層を形成しても高分子基材表面の凹凸を十分に微小化できず、アンダーコート層の表面の平滑性が不十分となる場合がある。前記アクリル系樹脂中のマクロモノマーの割合が８質量部を超える場合には、メタクリル酸／メタクリル酸２−ヒドロキシエチル／メタクリル酸メチルおよび／またはメタクリル酸ジシクロペンタニルを共重合して得られる構造を有するアクリル系樹脂の主たる構造とマクロモノマーに由来の側鎖との相溶性が低くなる傾向があり、そのようなアクリル系樹脂から形成されるアンダーコート層は、高分子基材との接着性や透明性が不十分なものとなる場合がある。かかる観点から前記アクリル系樹脂中のマクロモノマーの割合は、３〜８質量部が好ましく、３〜７質量部がより好ましく、３〜５質量部がさらに好ましい。本発明に用いられるアクリル系樹脂中のマクロモノマーの割合が３〜８質量部であれば、形成されるアンダーコート層の高分子基材との接着性、透明性、平滑性のバランスがとれ良好な性能を発揮するため好ましい。
【００３１】
本発明に用いられるマクロモノマーの数平均分子量は、２０００〜５００００が好ましく、３０００〜３００００がより好ましく、５０００〜１００００であることがさらに好ましい。前記マクロモノマーの数平均分子量が２０００より小さい場合には、メタクリル酸／メタクリル酸２−ヒドロキシエチル／メタクリル酸メチルおよび／またはメタクリル酸ジシクロペンタニルからなるアクリル系モノマーに由来の主たる構造に対し、相対的に側鎖が短くなるため主たる構造に埋もれ、塗膜の表面自由エネルギーを低下させることが難しくなる場合がある。一方で、前記マクロモノマーの数平均分子量が５００００を超えると重合時の粘度上昇を招き、重合率の低下を引き起こす場合がある。
【００３２】
本発明において、マクロモノマーとしては以下の（ｉ）〜（ｉｉｉ）からなる群より選択される少なくとも１種のマクロモノマーを用いることが好ましい。
（ｉ）アクリル系重合体の片末端にラジカル重合性基を有するマクロモノマー：マクロモノマー（Ａ）
（ｉｉ）ジメチルシロキサン骨格を有する重合体の片末端にラジカル重合性基を有するマクロモノマー：マクロモノマー（Ｓｉ）
（ｉｉｉ）フッ素原子を有する重合体の片末端にラジカル重合性基を有するマクロモノマー：マクロモノマー（Ｆ）
本発明に用いられるマクロモノマー（Ａ）としては、ポリメタクリル酸メチルの末端にメタクリロイル基を有するポリメタクリル酸メチルマクロモノマーが好ましい。ポリメタクリル酸メチルマクロモノマーを用いた場合、アクリル系モノマー由来の主鎖とマクロモノマー（Ａ）由来の側鎖との相溶性が高くなるので、アンダーコート層の高分子基材との接着性、アンダーコート層の透明性が向上する。上市されているポリメタクリル酸メチルマクロモノマーとしては、「マクロモノマー  ＡＡ−６」、「マクロモノマー４５％ＡＡ−６」（以上、東亞合成（株）社の製品）などが例示される。
【００３３】
本発明に用いられるマクロモノマー（Ｓｉ）としては、ポリジメチルシロキサン骨格を有する重合体の片末端にラジカル重合性基を有するポリジメチルシロキサンマクロモノマーが好ましい。ポリジメチルシロキサンマクロモノマーを用いた場合、後述する表面自由エネルギーを低めに調節することが容易となるため好ましい。上市されているポリジメチルシロキサンマクロモノマーとしては、「ＡＫ−５」、「ＡＫ−３０」および「ＡＫ−３２」（以上、東亞合成（株）の製品）、「Ｘ−２２−１７４ＤＫ」、「Ｘ−２４−８２０１」および「Ｘ−２２−２４２６」（以上、信越化学工業（株）の製品）などが例示される。また、マクロモノマー（Ｓｉ）としては、このような市販品でもよいし、文献（例えば特開２００９−１９７０４２号公報）に記載の方法等によって重合したものを用いてもよい。
【００３４】
本発明に用いられるマクロモノマー（Ｆ）としては、フッ素原子を有する重合体の片末端にラジカル重合性基を有するものが好ましい。かかるマクロモノマー（Ｆ）としては、市販品でも文献（例えば特開平１０−１２０７３８号公報）に記載の方法等によって新規に重合したものを用いてもよい。マクロモノマー（Ｆ）を重合する場合には、前駆体として、２，２，２−トリフルオロエチルアクリレート、２，２，２−トリフルオロエチルメタアクリレート、２，２，３，３−テトラフルオロプロピルアクリレート、１Ｈ，１Ｈ，５Ｈ−オクタフルオロペンチルアクリレート、１Ｈ，１Ｈ，５Ｈ−オクタフルオロペンチルアクリレートなどの（メタ）アクリル酸エステルや、テトラフルオロエチレン、クロロトリフルオロエチレン、トリフルオロエチレン、フッ化ビニリデン、フッ化ビニルおよびヘキサフルオロプロピレンなどのフルオロオレフィン等が挙げられる。これらは単独で使用してもよいし、両者を任意の割合で混合して使用してもよい。
【００３５】
本発明に用いられるアクリル系モノマーおよびマクロモノマーはラジカル重合反応基として、メタクリロイル基（ＣＨ２＝Ｃ（ＣＨ３）−Ｃ（＝Ｏ）Ｏ−）を有するものだけで構成されることが好ましい。ラジカル重合反応基としてメタクリロイル基を有するものだけで構成されると、アクリル系樹脂の凝集力がさらに高くなり、高分子基材との接着性が向上し、耐溶剤性、耐熱性などが向上するので好ましい。
【００３６】
また、本発明において、飛躍的にガスバリア性が良好となる効果に対するアンダーコート層の表面自由エネルギーの寄与は、表面自由エネルギーを４５ｍＮ／ｍ以下とすることによって、無機層を形成する際の初期成長過程において、膜の成長核となる原子や粒子は表面移動、拡散し易くなるため、アンダーコート層付近の膜質が緻密化し、結果として、層全体が緻密な構造に改善され、気体の透過が抑制されることにあると推測している。かかる観点からアンダーコート層の表面自由エネルギーは、３０ｍＮ／ｍ以下であることがより好ましく、さらに好ましくは２５ｍＮ／ｍ以下である。また、表面自由エネルギーが１０ｍＮ／ｍ以上であることが好ましい。表面自由エネルギーが１０ｍＮ／ｍ未満であると、アンダーコート層と無機層の密着性が低下し、無機層の緻密な構造が形成されない場合がある。これらのことよりアンダーコート層の表面自由エネルギーは、１０〜４５ｍＮ／ｍが好ましく、１０〜３０ｍＮ／ｍがより好ましく、１０〜２５ｍＮ／ｍがさらに好ましい。
【００３７】
本発明に用いられるアンダーコート層の表面自由エネルギーを調整するためには、アクリル系モノマー、マクロモノマーおよびアンダーコート層の副成分のいずれかの表面自由エネルギーを調整するといった方法をとることができるが、他の特性への影響なく調整できる自由度が大きいことから、マクロモノマーの配合比や種類、組み合わせにて調整することが好ましい。（ａ）マクロモノマー（Ａ）の表面自由エネルギーは比較的高く、例えばアクリル系モノマー１００質量部に対し３〜８質量部使用することで３０〜４５ｍＮ／ｍ程度の範囲で調整することができるようになる。（ｂ）マクロモノマー（Ｓｉ）および／またはマクロモノマー（Ｆ）は表面自由エネルギーは比較的低く、例えばアクリル系モノマー１００質量部に対し３〜８質量部使用することで１０〜２５ｍＮ／ｍ程度の範囲で調整することができるようになる。以上のことから、（ａ）マクロモノマー（Ａ）と、（ｂ）マクロモノマー（Ｓｉ）および／またはマクロモノマー（Ｆ）とを用い、これらの含有比率により表面自由エネルギーを調整することができる。マクロモノマーの配合比に特に制限は無いが、適度な範囲内で表面自由エネルギーを調整する観点から、（ａ）マクロモノマー（Ａ）の使用量は、使用するマクロモノマー全量に対し、１０〜７０質量％であることが好ましく、２０〜５０質量％であることがより好ましい。
【００３８】
本発明において、（ｂ）マクロモノマー（Ｓｉ）および／またはマクロモノマー（Ｆ）は、マクロモノマー（Ｓｉ）およびマクロモノマー（Ｆ）のいずれかを単独で使用してもよいし、両者を任意の割合で混合して使用してもよい。
【００３９】
また、前記以外のマクロモノマーを含有してもよい。分子量分布の異なる２種類以上のマクロモノマーの混合物を使用してもよい。
【００４０】
本発明におけるアンダーコート層の表面自由エネルギーは、各成分（分散力、極性力、水素結合力）が既知の４種類の測定液（水、ホルムアミド、エチレングリコール、ヨウ化メチレン）を用いて、各測定液の接触角を測定し、拡張Ｆｏｗｋｅｓ式とＹｏｕｎｇの式より導入される下記式を用いて各成分を計算できる。
【００４１】
【数１】
2013061726.tif 000003
【００４２】
［アクリル系樹脂の特性］
本発明に用いられるアクリル系樹脂のガラス転移温度（以下、Ｔｇとも言う）は５０〜１８０℃であることが好ましい。本発明に用いられるアクリル系樹脂のＴｇが５０℃未満では、アクリル系樹脂の凝集力が弱く、無機層との接着性が不十分となる場合がある。アクリル系樹脂のＴｇが１８０℃を超える場合には、アクリル系樹脂が脆くなり、高分子基材の曲げ、成形などの加工に追随できなくなる場合がある。かかる観点からアクリル系樹脂のＴｇは、５５〜１７５℃がより好ましく、６０〜１７０℃がさらに好ましく、８０〜１６０℃が特に好ましい。本発明に用いられるアクリル系樹脂のＴｇが５５〜１７５℃であれば、ＰＥＴフィルム、ＰＥＮフィルム、ナイロン、ＡＢＳ樹脂などの高分子基材との接着性、屈曲性、耐薬品性などにバランスがとれ、良好な性能を発揮する傾向が見られ、Ｔｇが８０〜１６０℃であれば、形成されるアンダーコート層の表面の平滑性および凝集力に基づくアンダーコート層の表面の緻密さが向上して、その上に形成される無機層の均一性や無機層の表面の平滑性がさらに改善されるため好ましい。
【００４３】
本発明に用いられるアクリル系樹脂の数平均分子量は、５０００〜３００００が好ましく、８０００〜２８０００がより好ましく、８０００〜２５０００であるのがさらに好ましい。本発明に用いられるアクリル系樹脂の数平均分子量が５０００〜３００００であれば、適度なレベリング性を有するため、アンダーコート層の表面粗さがより微小化されるため好ましい。
【００４４】
［アクリル系樹脂の製造方法］
本発明に用いられるアクリル系樹脂はアクリル系モノマーと以下の（ｉ）〜（ｉｉｉ）からなる群より選択される少なくとも１種のマクロモノマーとを共重合して得られるものであることが好ましい。
（ｉ）アクリル系重合体の片末端にラジカル重合性基を有するマクロモノマー
（ｉｉ）ジメチルシロキサン骨格を有する重合体の片末端にラジカル重合性基を有するマクロモノマー
（ｉｉｉ）フッ素原子を有する重合体の片末端にラジカル重合性基を有するマクロモノマー
かかる共重合においては、アクリル系樹脂は酢酸エチル、酢酸ブチル、トルエン、キシレンなどの有機溶剤中で、過酸化ベンゾイルなどの有機過酸化物、アゾビスイソブチロニトリル、２，２’−アゾビス（２，４−ジメチルバレロニトリル）などのアゾ系重合開始剤、ｎ−ドデシルメルカプタン、ｔ−ドデシルメルカプタンなどの連鎖移動剤を使用し、重合温度５０〜１２０℃で、溶液重合にて製造されるのが望ましい。かかる溶液重合についてより詳細に説明すると、重合容器中に前記有機溶剤と前記マクロモノマーを仕込み、所定重合温度に昇温した後、前記アクリル系モノマー、重合開始剤、連鎖移動剤の混合物を添加する方法が好ましい。このように、あらかじめ仕込まれたマクロモノマー／有機溶剤中に、アクリル系モノマー／重合開始剤／連鎖移動剤を添加することで、マクロモノマーとアクリル系モノマーとの共重合性が良くなるものと考えられ、それにより高分子基材との接着性、アンダーコート層の表面の平滑性がよりいっそう改善されるため好ましい。
【００４５】
本発明に用いられるアクリル系樹脂を調製する重合反応は窒素ガスなどの不活性ガス雰囲気下で行うことが好ましく、重合容器への各モノマーの投入時から、重合容器を不活性ガスで置換しておき不活性ガスを吹き込みながら、アクリル系モノマー、マクロモノマー（及び必要に応じて有機溶剤）を投入することが好ましい。前記重合反応を不活性ガス雰囲気下で行うことにより、反応過程で生成するアクリル系モノマーおよびマクロモノマー由来のラジカル種が、活性ガス（酸素ガスなど）と反応することを抑制できる。
【００４６】
本発明に用いられるアクリル系樹脂の製造方法を具体的に次に示す。撹拌機、窒素ガス吹き込み口、コンデンサー、モノマー滴下装置を備えた重合装置に窒素ガスを吹き込みながら、有機溶剤（例えば、トルエン、酢酸エチル）とポリメタクリル酸メチルマクロモノマーとを投入した後、所定の重合温度に昇温する。次に、あらかじめ計量し混合して均一な溶液としたアクリル系モノマー、重合開始剤（例えば、アゾビスイソブチロニトリル、ターシャリーブチルパーオキシ−２−エチルヘキサノエートなど）、連鎖移動剤（例えばｎ−ドデシルメルカプタン、ｔ−ドデシルメルカプタンなど）との混合物を、重合容器内に所定の速度で滴下する。滴下終了後、重合率を上げるために重合開始剤を追添加し、所定時間保温下攪拌を継続した後、冷却する。
【００４７】
本発明においてはこの様にして得られたアクリル系樹脂を主成分とするアンダーコート層を高分子基材の少なくとも片側に形成するが、アンダーコート層には次項の副成分を含むことも好ましい。
【００４８】
［アンダーコート層の副成分］
本発明に用いられるアンダーコート層は、副成分として、架橋剤、改質用ポリマーなどを含むことが好ましい。アンダーコート層の副成分に好ましく用いられる架橋剤としては、アクリル系樹脂と反応し必要な架橋構造を形成するトリレンジイソシアネート、ヘキサメチレンジイソシアネート、メタキシレンジイソシアネート、イソホロンジイソシアネートなどのポリイソシアネート化合物が挙げられる。アンダーコート層の副成分に好ましく用いられる改質用ポリマーとしては、アクリル系樹脂と相溶するポリエステルジオール、ポリウレタンジオールなどが挙げられる。これらのアンダーコート層の副成分を、アンダーコート層の主成分であるアクリル系樹脂に添加する場合、上述した溶液重合後のアクリル系樹脂溶液にこれらの副成分を添加することが好ましい。また、アクリル系樹脂塗液を調製するためのかかる副成分の添加に際して、あるいはかかる副成分の添加の前後に、固形分濃度を低下させることにより粘度を下げ、塗工性を向上させるために、有機溶剤を添加することも好ましい。かかる目的のために使用される有機溶剤としては、エチルアルコール、イソプロピルアルコール、エタノール、イソプロパノール、ｎ−プロパノール、ブチルアルコールなどのアルコール類、酢酸エチル、酢酸ブチル、オルト酢酸トリエチルなどのエステル類、シクロヘキサノン、メチルエチルケトン、メチルイソブチルケトンなどのケトン類、プロピレングリコールモノプロピルエーテル、プロピレングリコールモノブチルエーテル、エチレングリコールモノエチルエーテル、エチレングリコールモノブチルエーテルなどのアルキレングリコールエーテル類、トルエン、キシレンなどの芳香族類などを使用することができる。
【００４９】
本発明に用いられるアンダーコート層の副成分として、ヘキサメチレンジイソシアネートなどのポリイソシアネート化合物を架橋剤として用いることにより、アンダーコート層の強靱性を改善することができ、ＰＥＴ、ＰＥＮ、ポリアミド、ＡＢＳ樹脂などをはじめとするアンダーコート層を形成する面（高分子基材の表面、または高分子基材とアンダーコート層の間に他の層がある場合には他の層の表面）との接着性を向上することができるので好ましい。
【００５０】
本発明に用いられるアンダーコート層の副成分として、ポリエステルジオールなどの改質用ポリマーを用いることにより、アンダーコート層の硬度、耐傷付き性、強靱性、屈曲性などの機械的性質を改善、向上させることができ、また、ＰＥＴ、ＰＥＮ、ポリアミド、ＡＢＳ樹脂などをはじめとする高分子基材との接着性を向上できると共に、アンダーコート層の表面の平滑性を一層向上することができることから好ましい。このような改質用ポリマーとして使用することのできる市販のポリマーの例として、「ＦＬＥＸＯＲＥＺ  １４８」、「ＦＬＥＸＯＲＥＺ  １８８」、「ＦＬＥＸＯＲＥＺ  ＸＰ−１７１−９０」、「ＦＬＥＸＯＲＥＺ  ＵＤ−３２０」（以上、ＫＩＮＧ  ＩＮＤＵＳＴＲＩＥＳ，  ＩＮＣ製）などが挙げられる。
【００５１】
本発明に用いられるアンダーコート層に含有させることのできるポリエステルポリオールやポリエステルジオールなどの改質用ポリマーのなかでは、ポリエステルジオールが好ましい。その理由は、アンダーコート層とアンダーコート層を形成する面（高分子基材の表面、または高分子基材とアンダーコート層の間に他の層がある場合には他の層の表面）との接着性、形成されたアンダーコート層の表面（無機層を形成する面）の平滑性が一層向上するためである。また、ポリエステルポリオールを使用すると、アクリル系樹脂塗液の貯蔵安定性が良くなるため好ましい。
【００５２】
本明細書においてアクリル系樹脂塗液とは、アンダーコート層の主成分であるアクリル系樹脂とアンダーコート層の副成分である架橋剤や改質用ポリマーなどに適宜有機溶剤を加えた混合物のことを指す。また、アクリル系樹脂塗液に含まれるアンダーコート層の主成分と副成分とを合わせて、アンダーコート層形成成分と記すこととする。
【００５３】
本発明に用いられるアクリル系樹脂塗液中のアンダーコート層形成成分に占めるポリエステルポリオールの割合は、５〜３５質量％であることが好ましい。ポリエステルポリオールの割合が５〜３５質量％であるとき、アクリル系樹脂塗液の貯蔵安定性が良好となり、例えば、イソホロンジイソシアネート、キシレンジイソシアネート、ヘキサメチレンジイソシアネートなどのポリイソシアネート化合物を混合したときのポットライフが良好となり、作業性が向上する。また、アンダーコート層の屈曲性、耐衝撃性、及び、耐傷付き性（硬度）が良好となる。ポリエステルポリオールの割合が５質量％未満の場合には、形成されるアンダーコート層が脆くなり、屈曲性、耐衝撃性が不十分となる場合があり、ポリエステルポリオールの割合が３５質量％を超える場合には、アンダーコート層を形成する面（高分子基材の表面、または高分子基材とアンダーコート層の間に他の層がある場合には他の層の表面）との接着性が不十分となる場合がある。
【００５４】
本発明に用いられるアクリル系樹脂塗液にポリエステルポリオールを含有せしめる場合に使用するポリエステルポリオールの水酸基当量は、２００〜５００が好ましく、２２０〜５００がより好ましく、２３０〜４８０がさらに好ましい。かかる場合におけるポリエステルポリオールの水酸基当量が２００〜５００であれば、アクリル系樹脂をウレタン架橋するために、例えば、イソホロンジイソシアネート、キシレンジイソシアネート、ヘキサメチレンジイソシアネートなどのポリイソシアネート化合物を混合したときのポットライフが良好となると共に、アンダーコート層の屈曲性、柔軟性、硬度も良好となり、またアンダーコート層の表面粗さをより微小とすることができるため好ましい。
【００５５】
本発明に用いられるアクリル系樹脂塗液中には、アンダーコート層形成成分と有機溶剤以外に、酸化防止剤、光安定剤、紫外線吸収剤などの安定剤、消泡剤、レベリング剤、ヌレ剤などの塗料添加剤、γ−グリシドキシプロピルトリメトキシシラン、３−アミノプロピルトリエトキシシランなどのシランカップリング剤、メタクリル酸亜鉛などのメタクリル酸やアクリル酸の金属塩、その他、塗料に一般的に配合される原材料を含有せしめてもよい。
【００５６】
また、アンダーコート層の表面自由エネルギーを低減させるために、アンダーコート層と無機層との密着性やガスバリア性が低下しない範囲でケイ素（Ｓｉ）原子を有する化合物であるシリコーン系界面活性剤やシリコーン樹脂などを含有せしめてもよい。かかる目的に適用できる化合物として、アミノ変性シリコーン、エポキシ変性シリコーン、カルボキシル変性シリコーン、カルビノール変性シリコーン、アルコキシ変性シリコーン、ポリエーテル変性シリコーン、アルキル変性シリコーン、フッ素変性シリコーン、ポリエーテル変性ポリジメチルシロキサン、ポリエステル変性ポリジメチルシロキサン、アラルキル変性ポリメチルアルキルシロキサン、ポリエーテル変性シロキサン、ポリエーテル変性アクリル含有ポリジメチルシロキサン、シリコーン変性ポリアクリル、イソシアネート含有ポリシロキサン、ビニルシラン、メタクリルシラン、エポキシシラン、メルカプトシラン、アミノシラン、ウレイドシラン、イソシアネートシラン等を挙げることができる。また、パーフルオロアルキルを初めとするフッ素（Ｆ）原子を有する化合物も同目的で使用することができる。
【００５７】
［塗液に使用する有機溶剤］
本発明に用いられるアクリル系樹脂塗液を調製する際に使用可能な有機溶剤として、石油ナフサ、メチルシクロヘキサン、トルエン、キシレン、テレピン油などの炭化水素、メタノール、エタノール、ｎ−プロパノール、イソプロパノール、ｎ−ブタノール、イソブタノール、第二ブタノール、第三ブタノールなどのアルコール、イソプロピルエーテル、ｎ−ブチルエーテル、ジイソアミルエーテルなどのエーテル、アセタール、アセトン、メチルアセトン、メチルエチルケトン、メチル−ｎ−プロピルケトン、メチル−ｎ−ブチルケトン、メチルイソブチルケトン、メチル−ｎ−アミルケトンシクロヘキサノンなどのケトン、酢酸メチル、酢酸エチル、酢酸−ｎ−プロピル、酢酸イソプロピル、酢酸−ｎ−ブチル、酢酸イソブチル、酢酸−ｎ−アミルなどのエステル、エチレングリコール、エチレングリコールモノメチルエーテル、エチレングリコールモノメチルエーテルアセテート、エチレングリコールモノエチルエーテル、エチレングリコールモノエチルエーテルアセテート、プロピレングリコールモノメチルエーテル、プロピレングリコールモノエチルエーテル、プロピレングリコールメチルエーテルアセテートなどの多価アルコールとその誘導体、などが例示される。本発明に用いられるアクリル系樹脂を調製する際の有機溶剤は単独で使用しても、２種類以上の混合物で使用してもよい。
【００５８】
本発明に用いられるアクリル系樹脂塗液は、好ましくはエステル系有機溶剤、ケトン系有機溶剤から選択される少なくとも１種の有機溶剤を含むことが望ましい。
【００５９】
本発明に用いられるアクリル系樹脂塗液の有機溶剤としては、エステル系有機溶剤、ケトン系有機溶剤から選択される少なくとも１種の有機溶剤が含まれることにより、アクリル系樹脂の貯蔵安定性、乾燥性および低粘度化による塗工作業性が良好となるため好ましい。本発明に用いるアクリル系樹脂塗液の有機溶剤としては、特に、ケトン系有機溶剤、特に、メチルエチルケトン、メチルイソブチルケトンが望ましく、アンダーコート層の表面粗さが微小化されるため好ましい。
【００６０】
［アクリル系樹脂塗液の塗工］
本発明に用いられるアンダーコート層形成時に適用するアクリル系樹脂塗液の塗工手段としては、例えばバーコート法、リバースコート法、グラビアコート法、ロッドコート法、ダイコート法、スプレーコート法、コイルコーティング法など一般に実施されている塗装方法、あるいは、静電塗装など電気的な力を利用した塗装方法を挙げることができる。本発明においては塗工手段としてグラビアコート法がより好ましく用いられる。
【００６１】
本発明に用いるアンダーコート層の厚みは、０．２μｍ以上、１０μｍ以下が好ましい。層の厚みが０．２μｍより薄くなると、高分子基材の凹凸の影響を受けて、無機層の膜質が均一にならないため、ガスバリア性が低下する場合がある。層の厚みが１０μｍより厚くなると、アンダーコート層の層内に残留する応力が大きくなることによって高分子基材が反り、無機層にクラックが発生するため、ガスバリア性が低下する場合がある。従って、アンダーコート層の厚みは０．２μｍ以上、１０μｍ以下が好ましく、フレキシブル性を確保する観点から０．５μｍ以上、５μｍ以下がより好ましい。アンダーコート層の厚みは、透過型電子顕微鏡（ＴＥＭ）による断面観察画像から測定することが可能である。
【００６２】
高分子基材へアクリル系樹脂塗液を塗工した後、有機溶剤を揮発させて除去するために乾燥機へ投入することが好ましい。乾燥温度が低い場合には、有機溶剤がアンダーコート層中に残存し、アンダーコート層が脆くなり、乾燥温度が高い場合には高分子フィルムの熱寸法変化が生じ、アンダーコート層の表面粗さの増大を引き起こす場合がある。このため、乾燥温度は８０〜１５０℃が好ましく、１００〜１３０℃がより好ましい。
【００６３】
高分子基材へアクリル系樹脂塗液を塗工した後の有機溶剤を揮発させるために要する時間が短い場合には、アクリル系樹脂塗液の塗工面のレベリングが十分に進行せず、アンダーコート層の表面粗さの増大を引き起こす場合がある。一方、有機溶剤を揮発させるために要する時間が長い場合には、高分子フィルムの熱寸法変化が生じ、アンダーコート層の表面粗さの増大を引き起こす。このため、乾燥時間は０．１〜３分間が好ましく、０．２〜２分間がより好ましい。
【００６４】
架橋剤を含有するアンダーコート層形成成分を用いた場合には、有機溶剤を揮発させた後は、アクリル系樹脂と架橋剤との架橋反応を進行させるために恒温層にて養生することが好ましい。架橋反応を進行させる温度としては３０〜６０℃が好ましく、４０〜５０℃がさらに好ましい。また、架橋反応の反応率を向上させるためには前記温度にて０．５日以上養生することが好ましいが、長期間となっても反応率を向上させる効果は頭打ちとなり、また高分子フィルムの熱寸法変化が生じるため７日以下であることが好ましい。生産性も考慮すると、１〜３日養生することがさらに好ましい。
【００６５】
本発明に用いられるアンダーコート層の表面は平滑であることが好ましい。ガスバリア性フィルムとしての機能を高めるためにはアンダーコート層の表面にパーティクル等の異物や突起が少ないことが要求される。このため、高分子基材へのアクリル系樹脂の塗工はクリーンルーム内で行われることが好ましい。クリーン度はクラス１００００以下が好ましく、クラス１０００以下がより好ましい。
【００６６】
［無機層］
次に、無機層について詳細を説明する。本発明において無機層はガスバリア性の発現に対して中心的な働きを担う層としての機能を有する。本発明の無機層に好適に用いられる材料としては、膜質が非晶質かつ緻密に形成でき、優れたガスバリア性を有する二酸化ケイ素が含まれていることが好ましい。
【００６７】
本発明に用いられる無機層の厚みは１０ｎｍ以上が好ましい。無機層の厚みが１０ｎｍより薄くなると、十分にガスバリア性が確保できない箇所が発生し、ガスバリア性がばらつくなどの問題が生じる場合がある。かかる観点から無機層の厚みが１００ｎｍ以上がより好ましい。また、無機層の厚みが１０００ｎｍより厚くなると、層内に残留する応力が大きくなるため、曲げや外部からの衝撃によって無機層にクラックが発生しやすくなり、使用に伴いガスバリア性が低下する場合がある。従って、無機層の厚みは１０００ｎｍ以下が好ましく、柔軟性を確保する観点から５００ｎｍ以下がより好ましい。無機層の厚みは、透過型電子顕微鏡（ＴＥＭ）による断面観察により測定することが可能である。
【００６８】
本発明に用いられる無機層の表面粗さＲａは２ｎｍ以下であることが好ましい。本発明において無機層はガスバリア性の発現に対して中心的な働きを担う層であり、前述のように無機層の膜質が緻密に形成されることによって高いガスバリア性を発現する。より緻密な無機層が形成される場合には、無機層の表面もより緻密な構造をとることとなる。すなわち、無機層の表面の平滑性が高くなり、表面粗さＲａがより小さくなる。
【００６９】
発明者らの検討の結果、本発明のアンダーコート層の上に無機層を積層することにより、飛躍的にガスバリア性を向上させることが可能であることを見出した。
【００７０】
本発明の無機層に好適に用いられる材料としては、亜鉛化合物とケイ素化合物とを含む組成により構成されることが好ましく、膜質が非晶質かつ緻密に形成でき、優れたガスバリア性を発現する観点から亜鉛化合物とケイ素酸化物とを含む組成により構成されることがより好ましく、ここで用いるケイ素酸化物としては、二酸化ケイ素がより好ましい。なお、「二酸化ケイ素」を「ＳｉＯ２」と略記することもある。また、二酸化ケイ素（ＳｉＯ２）は、生成時の条件によって、左記組成式のケイ素と酸素の組成比率から若干ずれたもの（ＳｉＯ〜ＳｉＯ２）が生成することがあるが、本明細書においては二酸化ケイ素あるいはＳｉＯ２と表記することとする。
【００７１】
本発明においては前述したアンダーコート層の上に無機層を接して配することにより、本発明の効果が得られる理由としては次のように考えている。すなわち、アンダーコート層の上に二酸化ケイ素の層を形成することにより、高分子基材の上に直接二酸化ケイ素の層を形成するのに比較して、二酸化ケイ素の層を形成する際のプラズマのイオンおよびラジカルによる高分子基材の損傷を防止できるので、安定して緻密な二酸化ケイ素層を形成できる。さらに、アンダーコート層の表面自由エネルギーを４５ｍＮ／ｍ以下の範囲とすれば、高分子基材表面における二酸化ケイ素層のスパッタ粒子が表面拡散し易くなり、従来よりも高分子基材表面付近の膜質は微細化し緻密になるため、ガスバリア性を向上できるものと推測している。
【００７２】
本発明に用いられる無機層は、ケイ素酸化物を含んでいれば、Ｚｎ、Ａｌ、Ｔｉ、Ｚｒ、Ｓｎ、Ｉｎ、Ｎｂ、Ｍｏ、Ｔａ等の元素の酸化物、窒化物、硫化物、または、それらの混合物を含んでいてもよい。
【００７３】
発明者らの検討の結果、［Ｂ１］酸化亜鉛−二酸化ケイ素−酸化アルミニウムの共存相からなる層（以降［Ｂ１］層と略記する）または［Ｂ２］硫化亜鉛と二酸化ケイ素の共存相からなる層（以降［Ｂ２］層と略記する）を無機層として用いることでより高いガスバリア性が得られることを発見した。（なお、［Ｂ１］層と［Ｂ２］層のそれぞれの詳細な説明は後述する。）
また、本発明に用いられる無機層の上には、ガスバリア性を損なわない範囲で耐擦傷性の向上を目的とし、ハードコート層をはじめとする層を形成してもよい。あるいは、本発明のガスバリア性フィルムは、他の樹脂フィルム、紙基材、金属素材、合成紙、セロハンなどの素材から形成された機能性部材と任意に組み合わせ、ラミネートして種々の積層体を形成してもよい。これらの積層体は、本発明の特徴である高ガスバリア性に加え、耐熱性、高透明性、耐候性、導電性、装飾性などを付与して多機能化することができるため、例えば、食品、医薬品、電子部品等の包装や、液晶ディスプレイ、有機ＥＬディスプレイ、電子ペーパー等の薄型ディスプレイ、太陽電池などの電子デバイス部材として使用することができる。
【００７４】
本発明に用いられる無機層を形成する方法は特に限定されず、例えば、真空蒸着法、スパッタリング法、イオンプレーティング法、ＣＶＤ法等によって形成することができる。これらの方法の中でも、簡便かつ安価に無機層を形成可能な方法として、スパッタリング法が好ましい。
【００７５】
［酸化亜鉛−二酸化ケイ素−酸化アルミニウムの共存相からなる層］
次に、本発明の含ケイ素無機層として好適に用いられる［Ｂ１］層として、酸化亜鉛−二酸化ケイ素−酸化アルミニウムの共存相からなる層について詳細を説明する。なお、「酸化亜鉛−二酸化ケイ素−酸化アルミニウムの共存相」を「ＺｎＯ−ＳｉＯ２−Ａｌ２Ｏ３」と略記することもある。また、二酸化ケイ素（ＳｉＯ２）は、生成時の条件によって、左記組成式のケイ素と酸素の組成比率から若干ずれたもの（ＳｉＯ〜ＳｉＯ２）が生成することがあるが、本明細書においては二酸化ケイ素あるいはＳｉＯ２と表記することとする。かかる組成比の化学式からのずれに関しては、酸化亜鉛、酸化アルミニウムについても同様の扱いとし、それぞれ、本明細書においては、生成時の条件に依存する組成比のずれに関わらず、酸化亜鉛またはＺｎＯ、酸化アルミニウムまたはＡｌ２Ｏ３と表記することとする。
【００７６】
本発明のガスバリア性フィルムにおいて［Ｂ１］層を適用することによりガスバリア性が良好となる理由は、酸化亜鉛−二酸化ケイ素−酸化アルミニウムの共存相においては酸化亜鉛に含まれる結晶質成分と二酸化ケイ素の非晶質成分とを共存させることによって、微結晶を生成しやすい酸化亜鉛の結晶成長が抑制され粒子径が小さくなるため層が緻密化し、酸素および水蒸気の透過が抑制されるためと推測している。
【００７７】
また、酸化アルミニウムを共存させることによって、酸化亜鉛と二酸化ケイ素を共存させる場合に比べて、より結晶成長を抑制することができるため、クラックの生成に起因するガスバリア性低下が抑制できたものと考えられる。
【００７８】
［Ｂ１］層の組成は、後述するようにＩＣＰ発光分光分析法により測定することができる。ＩＣＰ発光分光分析法により測定されるＺｎ原子濃度は２０〜４０ａｔｏｍ％、Ｓｉ原子濃度は５〜２０ａｔｏｍ％、Ａｌ原子濃度は０．５〜５ａｔｏｍ％、Ｏ原子濃度は３５〜７０ａｔｏｍ％であることが好ましい。Ｚｎ原子濃度が４０ａｔｏｍ％より大きくなる、またはＳｉ原子濃度が５ａｔｏｍ％より小さくなると、酸化亜鉛の結晶成長を抑制する酸化物が不足するため、空隙部分や欠陥部分が増加し、十分なガスバリア性が得られない場合がある。Ｚｎ原子濃度が２０ａｔｏｍ％より小さくなる、またはＳｉ原子濃度が２０ａｔｏｍ％より大きくなると、層内部の二酸化ケイ素の非晶質成分が増加して層の柔軟性が低下する場合がある。また、Ａｌ原子濃度が５ａｔｏｍ％より大きくなると、酸化亜鉛と二酸化ケイ素の親和性が過剰に高くなるため膜の硬度が上昇し、熱や外部からの応力に対してクラックが生じやすくなる場合がある。Ａｌ原子濃度が０．５ａｔｏｍ％より小さくなると、酸化亜鉛と二酸化ケイ素の親和性が不十分となり、層を形成する粒子間の結合力が向上できないため、柔軟性が低下する場合がある。また、Ｏ原子濃度が７０ａｔｏｍ％より大きくなると、［Ｂ１］層内の欠陥量が増加するため、所定のガスバリア性が得られない場合がある。Ｏ原子濃度が３５ａｔｏｍ％より小さくなると、亜鉛、ケイ素、アルミニウムの酸化状態が不十分となり、結晶成長が抑制できず粒子径が大きくなるため、ガスバリア性が不十分となる場合がある。かかる観点から、Ｚｎ原子濃度が２５〜３５ａｔｏｍ％、Ｓｉ原子濃度が１０〜１５ａｔｏｍ％、Ａｌ原子濃度が１〜３ａｔｏｍ％、Ｏ原子濃度が５０〜６４ａｔｏｍ％であることがより好ましい。
【００７９】
［Ｂ１］層に含まれる成分は酸化亜鉛および二酸化ケイ素および酸化アルミニウムが上記組成の範囲でかつ主成分であれば特に限定されず、例えば、Ａｌ、Ｔｉ、Ｚｒ、Ｓｎ、Ｉｎ、Ｎｂ、Ｍｏ、Ｔａ、Ｐｄ等から形成された金属酸化物を含んでも構わない。ここで主成分とは、［Ｂ１］層の組成の６０質量％以上であることを意味し、８０質量％以上であれば好ましい。
【００８０】
［Ｂ１］層の組成は、層の形成時に使用した混合焼結材料と同等の組成で形成されるため、目的とする層の組成に合わせた組成の混合焼結材料を使用することで［Ｂ１］層の組成を調整することが可能である。
【００８１】
［Ｂ１］層の組成分析は、ＩＣＰ発光分光分析法を使用して、亜鉛、ケイ素、アルミニウムの各元素を定量分析し、酸化亜鉛と二酸化ケイ素、酸化アルミニウムおよび含有する無機酸化物の組成比を知ることができる。なお、酸素原子は亜鉛原子、ケイ素原子、アルミニウム原子が、それぞれ酸化亜鉛（ＺｎＯ）、二酸化ケイ素（ＳｉＯ２）、酸化アルミニウム（Ａｌ２Ｏ３）として存在すると仮定して算出する。ＩＣＰ発光分光分析は、試料をアルゴンガスとともにプラズマ光源部に導入した際に発生する発光スペクトルから、多元素の同時計測が可能な分析手法であり、組成分析に適用することができる。［Ｂ１］層上にさらに異なる層が積層されている場合、必要に応じてイオンエッチングや薬液処理により層を除去した後、ＩＣＰ発光分光分析をすることができる。
【００８２】
高分子基材上に［Ｂ１］層を形成する方法は特に限定されず、酸化亜鉛と二酸化ケイ素と酸化アルミニウムの混合焼結材料を使用して、真空蒸着法、スパッタリング法、イオンプレーティング法等によって形成することができる。酸化亜鉛と二酸化ケイ素と酸化アルミニウムの単体材料を使用する場合は、酸化亜鉛と二酸化ケイ素と酸化アルミニウムをそれぞれ別の蒸着源またはスパッタ電極から同時に成膜し、所望の組成となるように混合させて形成することができる。これらの方法の中でも、本発明に使用する［Ｂ１］層の形成方法は、ガスバリア性と形成した層の組成再現性の観点から、混合焼結材料を使用したスパッタリング法がより好ましい。
【００８３】
［硫化亜鉛と二酸化ケイ素の共存相からなる層］
次に、［Ｂ２］層として、硫化亜鉛と二酸化ケイ素の共存相からなる層について詳細を説明する。なお、「硫化亜鉛−二酸化ケイ素共存相」を、「ＺｎＳ−ＳｉＯ２」と略記することもある。また、二酸化ケイ素（ＳｉＯ２）について、左記組成式のケイ素と酸素の組成比率からの若干のずれにかかわらず二酸化ケイ素あるいはＳｉＯ２と記すことは［Ｂ１］層と同様である。
【００８４】
本発明のガスバリア性フィルムにおいて［Ｂ２］層を適用することによりガスバリア性が良好となる理由は、硫化亜鉛−二酸化ケイ素共存相においては硫化亜鉛に含まれる結晶質成分と二酸化ケイ素の非晶質成分とを共存させることによって、微結晶を生成しやすい硫化亜鉛の結晶成長が抑制され粒子径が小さくなるため層が緻密化し、酸素および水蒸気の透過が抑制されるためと推測している。また、結晶成長が抑制された硫化亜鉛を含む硫化亜鉛−二酸化ケイ素共存相は、無機酸化物または金属酸化物だけで形成された層よりも柔軟性が優れ、熱や外部からの応力に対してクラックが生じにくいため、かかる［Ｂ２］層を適用することによりクラックの生成に起因するガスバリア性低下が抑制できたものと考えられる。
【００８５】
［Ｂ２］層の組成は、硫化亜鉛と二酸化ケイ素の合計に対する硫化亜鉛のモル分率が０．７〜０．９であることが好ましい。硫化亜鉛と二酸化ケイ素の合計に対する硫化亜鉛のモル分率が０．９より大きくなると、硫化亜鉛の結晶成長を抑制する酸化物が不足するため、空隙部分や欠陥部分が増加し、所定のガスバリア性が得られない場合がある。また、硫化亜鉛と二酸化ケイ素の合計に対する硫化亜鉛のモル分率が０．７より小さくなると、［Ｂ２］層内部の二酸化ケイ素の非晶質成分が増加して層の柔軟性が低下するため、機械的な曲げに対するガスバリア性フィルムの柔軟性が低下する場合がある。さらに好ましくは０．７５〜０．８５の範囲である。
【００８６】
［Ｂ２］層に含まれる成分は硫化亜鉛および二酸化ケイ素が上記組成の範囲でかつ主成分であれば特に限定されず、例えば、Ａｌ、Ｔｉ、Ｚｒ、Ｓｎ、Ｉｎ、Ｎｂ、Ｍｏ、Ｔａ、Ｐｄ等の金属酸化物を含んでも構わない。ここで主成分とは、［Ｂ２］層の組成の６０質量％以上であることを意味し、８０質量％以上であれば好ましい。
【００８７】
［Ｂ２］層の組成は、層の形成時に使用した混合焼結材料と同等の組成で形成されるため、目的に合わせた組成の混合焼結材料を使用することで［Ｂ２］層の組成を調整することが可能である。
【００８８】
［Ｂ２］層の組成分析は、ＩＣＰ発光分光分析によりまず亜鉛及びケイ素の組成比を求め、この値を基にラザフォード後方散乱法を使用して、各元素を定量分析し硫化亜鉛と二酸化ケイ素および含有する他の無機酸化物の組成比を知ることができる。ＩＣＰ発光分光分析は、試料をアルゴンガスとともにプラズマ光源部に導入した際に発生する発光スペクトルから、多元素の同時計測が可能な分析手法であり、組成分析に適用することができる。また、ラザフォード後方散乱法は高電圧で加速させた荷電粒子を試料に照射し、そこから跳ね返る荷電粒子の数、エネルギーから元素の特定、定量を行い、各元素の組成比を知ることができる。なお、［Ｂ２］層は硫化物と酸化物の複合層であるため、硫黄と酸素の組成比分析が可能なラザフォード後方散乱法による分析を実施する必要がある。［Ｂ２］層上にさらに異なる層が積層されている場合、必要に応じてイオンエッチングや薬液処理により層を除去した後、ＩＣＰ発光分光分析及び、ラザフォード後方散乱法にて分析することができる。
【００８９】
高分子基材上に［Ｂ２］層を形成する方法は特に限定されず、硫化亜鉛と二酸化ケイ素の混合焼結材料を使用して、真空蒸着法、スパッタリング法、イオンプレーティング法等によって形成することができる。硫化亜鉛と二酸化ケイ素の単体材料を使用する場合は、硫化亜鉛と二酸化ケイ素をそれぞれ別の蒸着源またはスパッタ電極から同時に成膜し、所望の組成となるように混合させて形成することができる。これらの方法の中でも、本発明に使用する［Ｂ２］層の形成方法は、ガスバリア性と形成した層の組成再現性の観点から、混合焼結材料を使用したスパッタリング法がより好ましい。
【００９０】
本発明のガスバリア性フィルムは、酸素ガス、水蒸気等に対するガスバリア性に優れているので、例えば、液晶ディスプレイや有機ＥＬディスプレイ、電子ペーパー、太陽電池などのデバイスの封止部材として使用できる。より高いガスバリア性が必要とされるデバイスに本発明のガスバリア性フィルムが用いられることにより、より高性能なディスプレイ、照明、及び太陽電池などを提供することができる。本発明のガスバリア性フィルムが用いられるディスプレイとしては、例えば、有機ＥＬディスプレイ、液晶ディスプレイ等を挙げることができる。また、本発明のガスバリア性フィルムが用いられる照明としては、例えば、有機ＥＬ照明等を挙げることができる。そして、本発明のガスバリア性フィルムが用いられる太陽電池としては、例えば、薄膜シリコン太陽電池、薄膜化合物太陽電池、有機薄膜太陽電池等を挙げることができる。また、本発明のガスバリア性フィルムは、食品、医薬品などの包装材としても用いることができる。
【実施例】
【００９１】
以下、本発明を実施例に基づき、具体的に説明する。ただし、本発明は下記実施例に限定されるものではない。【００９２】
［評価方法］
［１］アクリル系樹脂の評価
（１）加熱残分（単位：質量％）
アクリル系樹脂の加熱残分は、ＪＩＳ  Ｋ  ５４０７：１９９７にしたがって１４０℃で６０分間加熱し測定した。また、サンプル数は水準当たり２検体とし、それらの平均値を測定値とした。【００９３】
（２）酸価（単位：ｍｇＫＯＨ）
アクリル系樹脂の酸価は、ＪＩＳ  Ｋ  ５４０７：１９９７にしたがって測定した。また、サンプル数は水準当たり２検体とし、それらの平均値を測定値とした。【００９４】
（３）水酸基価（単位：ｍｇＫＯＨ）
アクリル系樹脂のアクリル系モノマー由来の構造部分についての水酸基価（アクリル系樹脂の水酸基価と略記する）は、仕込み組成を基に下式により算出した。
アクリル系樹脂の水酸基価＝アクリル系モノマー中のメタクリル酸２−ヒドロキシエチルの割合（質量％）／１３０×５６１。【００９５】
（４）分子量
アクリル系樹脂の質量平均分子量（以下、Ｍｗとも言う）、数平均分子量（以下、Ｍｎとも言う）、分子量分布（以下、ｄとも言う）＝Ｍｗ／Ｍｎは、東ソー（株）の「ＨＬＣ−８２２０  ＧＰＣ」システムにおいて分取カラムとして東ソー（株）製カラムＴＳＫｇｅｌ  Ｇ１０００ＨＸＬあるいはＧ２０００ＨＸＬを用い測定した。キャリアにはテトラヒドロフラン（ＴＨＦ）、分子量標準にはポリスチレン・スタンダードを使用した。またサンプルは、重合後の溶液から少量を抜き取り、ＴＨＦで希釈して測定に供した。【００９６】
（５）ガラス転移温度（Ｔｇ）（℃）
アクリル系樹脂のアクリル系モノマー由来の構造部分についてのガラス転移温度（アクリル系樹脂のガラス転移温度と略記する）（Ｔｇ）（℃）は、仕込み組成を基に下式により算出した。  【００９７】
アクリル系樹脂のＴｇ（℃）＝１／｛（アクリル系モノマー中のメタクリル酸割合（質量分率）／ポリメタクリル酸のＴｇ（＝４０３°Ｋ））＋（アクリル系モノマー中のメタクリル酸２−ヒドロキシエチル割合（質量分率）／ポリメタクリル酸２−ヒドロキシエチルのＴｇ（＝３２８°Ｋ））＋（アクリル系モノマー中のメタクリル酸メチルの割合（質量分率）／ポリメタクリル酸メチルのＴｇ（＝３７８°Ｋ））＋（アクリル系モノマー中のメタクリル酸ジシクロペンタニルの割合（質量分率）／ポリメタクリル酸ジシクロペンタニルのＴｇ（＝４４８°Ｋ））｝−２７３。【００９８】
［２］高分子基材とアンダーコート層との積層体の評価
（６）高分子基材とアンダーコート層との接着性
高分子基材上へアンダーコート層を形成した積層構成においてＪＩＳ  Ｋ  ５４００：１９９７にしたがって試験することで、高分子基材とアンダーコート層との接着性を評価した。１００マス中１００マスとも剥がれが無い場合を接着性が良好であると判断し、（Ａ）とした。また、１マスでも剥がれが見られる場合を（Ｂ）とした。【００９９】
（７）全光線透過率およびヘイズ
ＪＩＳ  Ｋ  ７３６１：１９９７に従って、日本電色工業（株）製の濁度計ＮＤＨ２０００を用いて高分子基材側が入射側とし、評価した。全光線透過率については８７％以上の場合を良好（Ａ）とし、それ未満を（Ｂ）とした。ヘイズについては１％未満を良好（Ａ）とし、それ以上を、（Ｂ）とした。【０１００】
（８）表面自由エネルギー
アンダーコート層表面について、表面自由エネルギーおよびその各成分（分散力、極性力、水素結合力）が既知の４種類の測定液（水、ホルムアミド、エチレングリコール、ヨウ化メチレン）を用い、２３℃の温度、相対湿度６５％の条件下で接触角計ＣＡ−Ｄ型（協和界面科学（株）製）にて、各測定液の積層膜上での接触角を測定した。測定は各５回ずつ行い、その平均値を用いた。この値を、拡張Ｆｏｗｋｅｓ式とＹｏｕｎｇの式より導入される下記式を用いて各成分を計算した。  【０１０１】
【数２】
2013061726.tif 000004
【０１０２】
［３］ガスバリア性フィルムの評価
（９）アンダーコート層と無機層との接着性
ガスバリア性フィルムの無機層の表面においてＪＩＳ  Ｋ  ５４００：１９９７にしたがって試験することで、接着性を評価した。１００マス中１００マスとも剥がれが無い場合を接着性が良好であると判断し、（Ａ）とした。また、１マスでも剥がれが見られる場合を（Ｂ）とした。【０１０３】
（１０）水蒸気透過率
温度４０℃、湿度９０％ＲＨ、測定面積５０ｃｍ２の条件で、英国、テクノロックス（Ｔｅｃｈｎｏｌｏｘ）製の水蒸気透過率透過率測定装置（機種名：“ＤＥＬＴＡＰＥＲＭ”（登録商標））を使用してガスバリア性フィルムの評価を行った。サンプル数は水準当たり２検体とし、測定回数は各検体について５回とし、得られた１０点の平均値を水蒸気透過率とした。【０１０４】
（１１）層の厚み
断面観察用サンプルをマイクロサンプリングシステム（日立製作所（株）製ＦＢ−２０００Ａ）を使用してＦＩＢ法により（具体的には「高分子表面加工学」（岩森暁著）ｐ．１１８〜１１９に記載の方法に基づいて）作製した。透過型電子顕微鏡（日立製作所（株）製Ｈ−９０００ＵＨＲＩＩ）により、加速電圧３００ｋＶとして、観察用サンプルの断面を観察し、無機層の厚みを測定した。基材および無機層、アンダーコート層および無機層の界面は、透過型電子顕微鏡による断面観察写真によって判断した。【０１０５】
（１２）［Ｂ１］層の組成
［Ｂ１］層の組成分析はＩＣＰ発光分光分析（エスアイアイ・ナノテクノロジー社（株）製、ＳＰＳ４０００）により行った。試料中の亜鉛原子、ケイ素原子、アルミニウム原子の含有量を測定し、原子数比に換算した。なお、酸素原子は亜鉛原子、ケイ素原子、アルミニウム原子が、それぞれ酸化亜鉛（ＺｎＯ）、二酸化ケイ素（ＳｉＯ２）、酸化アルミニウム（Ａｌ２Ｏ３）として存在すると仮定して求めた計算値とした。【０１０６】
（１３）無機層の表面粗さＲａ
無機層の表面粗さＲａは、原子間力顕微鏡を使用して、以下の条件で測定を３回行い、その平均値が２ｎｍ以下である場合には良好（Ａ）とし、それを超える場合を（Ｂ）とした。
システム：ＮａｎｏＳｃｏｐｅＩＩＩ／ＭＭＡＦＭ（デジタルインスツルメンツ社製）
スキャナ：ＡＳ−１３０（Ｊ−Ｓｃａｎｎｅｒ）
プローブ：ＮＣＨ−Ｗ型、単結晶シリコン（ナノワールド社製）
走査モード：タッピングモード
走査範囲：１μｍ×１μｍ
走査速度：０．５Ｈｚ
測定環境：温度２３℃、相対湿度６５％、大気中。【０１０７】
（実施例１）
［アクリル系樹脂の製造］
撹拌機、コンデンサー、窒素ガス吹き込み口、加熱冷却装置、温度計のついた５００ｍＬフラスコに、トルエン９５．０ｇ、メチルイソブチルケトン４５．０ｇ、マクロモノマー（Ａ）としてポリメタクリル酸メチルマクロモノマー（「マクロモノマーＡＡ−６」（東亞合成（株）製、数平均分子量：６，０００）５ｇを仕込んだ。窒素ガスを吹き込みながら８５℃に昇温した。【０１０８】
あらかじめ計量、混合しておいたメタクリル酸１．０ｇ、メタクリル酸２−ヒドロキシエチル８．０ｇ、メタクリル酸メチル９１．０ｇ、２，２’−アゾビスイソブチロニトリル１．５ｇ、ｎ−ドデシルメルカプタン０．５ｇのアクリル単量体／重合開始剤（ａ）／連鎖移動剤（ｂ）混合物をフラスコ内に３時間で等速滴下した。【０１０９】
滴下終了後、１時間重合を行った後、重合開始剤（ｃ）溶液（トルエン５．０ｇ、２，２’−アゾビスイソブチロニトリル０．０５ｇ）を添加した。さらに３０分後、重合開始剤（ｄ）溶液（トルエン５．０ｇ、２，２’−アゾビスイソブチロニトリル０．０５ｇ）を添加した。【０１１０】
添加終了後、１時間保温下で攪拌した後、室温まで冷却しアクリル系樹脂（ＡＡ−１）の溶液を得た。【０１１１】
アクリル系樹脂ＡＡ−１は、加熱残分４０．２質量％、酸価６．５ｍｇＫＯＨ、水酸基価３４．５ｍｇＫＯＨ、質量平均分子量２３９００、数平均分子量１４５００、分子量分布１．６５、ガラス転移温度８２℃であった。【０１１２】
表１に、組成、製造方法、特性値などの詳細を示した。【０１１３】
【表１】
2013061726.tif 000005
【０１１４】
［アンダーコート層の形成］
アクリル系樹脂（ＡＡ−１）溶液１００ｇと、改質用ポリマーとしてポリエステルジオールであるＦＬＥＸＯＲＥＺ  ＸＰ−１７１−９０（ＫＩＮＧ  ＩＮＤＵＳＴＲＩＥＳ，  ＩＮＣ製）を１９ｇと、キシレンジイソシアネートをＮＣＯインデックスが１．０になる配合量とを混合し、メチルエチルケトン７５．２ｇ、酢酸エチル７５．２ｇ、シクロヘキサノン１６．６ｇ、オルト酢酸トリエチル１．２ｇ、エタノール１．２ｇで希釈し、アクリル系樹脂塗液を調製した。高分子基材として厚み１００μｍのポリエチレンテレフタレートフィルム（東レ株式会社製“ルミラー”（登録商標）Ｕ４８）を使用し、アクリル系樹脂塗液を片面にマイクログラビアコーター（グラビア線番２００ＵＲ、グラビア回転比１００％）で塗工、１２０℃で２分間乾燥した後、４０℃で１週間養生し、厚み３μｍのアンダーコート層を設けることでアンダーコート層積層体（高分子基材上へアクリル系樹脂を設けた構成）を得た。【０１１５】
表２に、高分子基材の上にアンダーコート層を形成した積層体（ＪＡ−１）について詳細を示した。【０１１６】
【表２】
2013061726.tif 000006
【０１１７】
［無機層（［Ｂ１］層）の形成］
図２に示す構造の巻き取り式のスパッタリング装置を使用し、高分子基材の上にアンダーコート層を形成した積層体４のアンダーコート層を設けた面上に酸化亜鉛と二酸化ケイ素と酸化アルミニウムで形成された混合焼結材であるスパッタターゲットをスパッタ電極１２に設置し、アルゴンガスおよび酸素ガスによるスパッタリングを実施し無機層として［Ｂ１］層を設けた。【０１１８】
具体的な操作は以下の通りである。まず、スパッタ電極１２に酸化亜鉛／二酸化ケイ素／酸化アルミニウムの組成質量比が７７／２０／３で焼結されたスパッタターゲットを設置した巻き取り式スパッタ装置５の巻き取り室６の中で、巻き出しロール７に前記高分子基材の上にアンダーコート層を形成した積層体４を［Ｂ１］層を設ける側の面がスパッタ電極１２に対向するようにセットして巻き出し、巻き出し側ガイドロール８，９，１０を介して、クーリングドラム１１に通した。真空度２×１０−１Ｐａとなるように酸素ガス分圧１０％としてアルゴンガスおよび酸素ガスを導入し、直流電源により投入電力４０００Ｗを印加することにより、アルゴン・酸素ガスプラズマを発生させ、スパッタリングにより前記高分子基材の上にアンダーコート層を形成した積層体４の表面上に［Ｂ１］層を形成した。厚みは、フィルム搬送速度により調整した。その後、巻き取り側ガイドロール１３，１４，１５を介して巻き取りロール１６に巻き取ることでガスバリア性フィルム（ＦＡ−１）を得た。【０１１９】
表３に、ガスバリア性フィルムについて詳細を示した。【０１２０】
【表３】
2013061726.tif 000007
【０１２１】
表４に実施例1の［Ｂ１］層の組成分析結果を示した。【０１２２】
【表４】
2013061726.tif 000008
【０１２３】
（実施例２〜９）
表１に示した各配合に変更する以外は、実施例１と同様の方法でアクリル系樹脂（ＡＡ−２〜９）の製造、高分子基材上へのアンダーコート層の形成（高分子基材とアンダーコート層の積層体ＪＡ−２〜９）およびアンダーコート層上への無機層の形成を行うことで、ガスバリアフィルム（ＦＡ−２〜９）を得た。なお、無機層は実施例４以外は［Ｂ１］層を、実施例４は［Ｂ１］層を形成する代わりに次の方法で［Ｂ２］層を形成した。
［［Ｂ２］層の形成］
図２に示す構造の巻き取り式のスパッタリング装置を使用し、アンダーコート層積層体４のアンダーコート層を設けた面上に、硫化亜鉛および二酸化ケイ素で形成された混合焼結材であるスパッタターゲットをスパッタ電極１２に設置し、アルゴンガスプラズマによるスパッタリングを実施し［Ｂ２］層を設けた。【０１２４】
具体的な操作は以下のとおりである。まず、スパッタ電極１２に硫化亜鉛／二酸化ケイ素のモル組成比が８０／２０で焼結されたスパッタターゲットを設置した巻き取り式スパッタ装置５の巻き取り室６の中で、巻き出しロール７に前記高分子基材の上にアンダーコート層を形成した積層体４をセットして巻き出し、巻き出し側ガイドロール８，９，１０を介して、クーリングドラム１１に通した。真空度２×１０−１Ｐａとなるようにアルゴンガスを導入し、高周波電源により投入電力５００Ｗを印加することにより、アルゴンガスプラズマを発生させ、スパッタリングにより前記高分子基材の上にアンダーコート層を形成した積層体４の表面上に［Ｂ２］層を形成した。厚みは、フィルム搬送速度により調整した。その後、巻き取り側ガイドロール１３，１４，１５を介して巻き取りロール１６に巻き取ることでガスバリア性フィルム（ＦＡ−４）を得た。
（実施例１１〜２０）
表５に示した各配合に変更する以外は、実施例１と同様の方法でアクリル系樹脂（ＡＳｉ−１〜４，ＡＦ−５，ＡＳｉ−６〜９，ＡＳｉ−Ｆ−１０）を製造した。ここで、実施例１１〜１４および実施例１６〜１９ではマクロモノマーとして、マクロモノマー（Ｓｉ）（「マクロモノマーＡＫ−３２」東亞合成（株）製、数平均分子量：６，０００）を、実施例１５にて使用するマクロモノマー（Ｆ）には、その原料としてＶ−８ＦＭ（大阪有機化学工業（株）製、数平均分子量：６，０００）を用い、特開平１０−１２０７３８号公報に記載の方法にて合成したものを用いた。また、実施例２０では、特開平１０−１２０７３８号公報に記載の方法にて前記マクロモノマー（Ｓｉ）と前記マクロモノマー（Ｆ）とを表５に記載の配合比率で仕込んで合成したものを用いた。表５に、組成、製造方法、特性値などの詳細を示した。【０１２５】
【表５】
2013061726.tif 000009
【０１２６】
その後、高分子基材の上にアンダーコート層を形成した積層体（ＪＳｉ−１〜４，ＪＦ−５，ＪＳｉ−６〜９，ＪＳｉ−Ｆ−１０）を得た。表６にその詳細を示した。【０１２７】
【表６】
2013061726.tif 000010
【０１２８】
続いて、高分子基材の上にアンダーコート層を形成した積層体４のアンダーコート層を設けた面上にスパッタリングを実施し無機層として実施例1と同様の方法を用いて［Ｂ１］層を設けることでガスバリア性フィルム（ＦＳｉ−１〜３，ＦＦ−５，ＦＳｉ−６〜９，ＦＳｉ−Ｆ−１０）を得た。実施例１４においては［Ｂ１］層を形成する代わりに実施例４と同様の方法を用いて［Ｂ２］層を設けることでガスバリア性フィルム（ＦＳｉ−４）を得た。【０１２９】
表７に、ガスバリア性フィルムについて詳細を示した。【０１３０】
【表７】
2013061726.tif 000011
【０１３１】
また、表８に実施例１１の［Ｂ１］層の組成分析結果を示した。【０１３２】
【表８】
2013061726.tif 000012
【０１３３】
（実施例２１〜２６）
表９に示した各配合に変更する以外は、実施例１と同様の方法でアクリル系樹脂（ＡＡ−Ｓｉ−１〜３，ＡＡ−Ｆ−４，ＡＡ―Ｓｉ―Ｆ−５，ＡＡ−Ｓｉ−６）を製造した。また、実施例２４および２５にて使用するマクロモノマー（Ｆ）には、その原料としてＶ−８ＦＭ（大阪有機化学工業（株）製、数平均分子量：６，０００）を用い、特開平１０−１２０７３８号公報に記載の方法にて合成したものを用いた。表９に、組成、製造方法、特性値などの詳細を示した。【０１３４】
【表９】
2013061726.tif 000013
【０１３５】
その後、高分子基材の上にアンダーコート層を形成した積層体（ＪＡ−Ｓｉ−１〜３，ＪＡ−Ｆ−４，ＪＡ―Ｓｉ―Ｆ−５，ＪＡ−Ｓｉ−６）を得た。表１０にその詳細を示した。【０１３６】
【表１０】
2013061726.tif 000014
【０１３７】
続いて、高分子基材の上にアンダーコート層を形成した積層体４のアンダーコート層を設けた面上にスパッタリングを実施し無機層として実施例1と同様の方法を用いて［Ｂ１］層を設けることでガスバリア性フィルム（ＦＡ−Ｓｉ−１〜３，ＦＡ−Ｆ−４，ＦＡ―Ｓｉ―Ｆ−５）を得た。実施例２６においては［Ｂ１］層を形成する代わりに実施例４と同様の方法を用いて［Ｂ２］層を設けることでガスバリア性フィルム（ＦＡ−Ｓｉ−６）を得た。【０１３８】
表１１に、ガスバリア性フィルムについて詳細を示した。【０１３９】
【表１１】
2013061726.tif 000015
【０１４０】
また、表１２に実施例２１の［Ｂ１］層の組成分析結果を示した。【０１４１】
【表１２】
2013061726.tif 000016
【０１４２】
（比較例１〜３）
表１３に示した各配合に変更する以外は、実施例１と同様の方法でアクリル系樹脂（ａ−１，ａＳｔ−２，ａＡ−３）を製造した。ただし、比較例２ではマクロモノマーとして、マクロモノマー（Ｓｔ）（「マクロモノマーＡＳ−６」東亞合成（株）製、数平均分子量：６，０００）を仕込んだ。表１３に、組成、製造方法、特性値などの詳細を示した。【０１４３】
【表１３】
2013061726.tif 000017
【０１４４】
その後、高分子基材の上にアンダーコート層を形成した積層体（ｊ−１，ｊＳｔ−２，ｊＡ−３）を得た。表１４にその詳細を示した。【０１４５】
【表１４】
2013061726.tif 000018
【０１４６】
続いて、高分子基材の上にアンダーコート層を形成した積層体４のアンダーコート層を設けた面上にスパッタリングを実施し無機層として［Ｂ１］層を設けることでガスバリア性フィルム（ｆ−１，ｆＳｔ−２）を得た。【０１４７】
比較例３においては、高分子基材の上にアンダーコート層を形成した積層体４の上に、ｄｒｙ厚みが３μｍとなるようにマクロモノマーを含まない紫外線硬化型クリアハードコートであるフォルシードＮｏ．３００Ｃ（中国塗料（株）製）をマイクログラビアコーター（グラビア線番２００ＵＲ、グラビア回転比１００％）で塗工後、８０℃で３０秒間乾燥、３００ｍＪ／ｃｍ２の紫外線照射より硬化させた層を設けた後に、無機層として［Ｂ１］層を設けることでガスバリア性フィルム（ｆＡ−３）を得た。表１５に、ガスバリア性フィルムについて詳細を示した。【０１４８】
【表１５】
2013061726.tif 000019
【符号の説明】
【０１４９】
１  高分子基材
２  アンダーコート層
３  無機層
４  高分子基材の上にアンダーコート層を形成した積層体
５  巻き取り式スパッタリング装置
６  巻き取り室
７  巻き出しロール
８、９、１０  巻き出し側ガイドロール
１１  クーリングドラム
１２  スパッタ電極
１３、１４、１５  巻き取り側ガイドロール
１６  巻き取りロール
【図１】
2013061726.tif 000020
【図２】
2013061726.tif 000021
【国際調査報告】
2013061726.tif 000022
2013061726.tif 000023
2013061726.tif 000024
2013061726.tif 000025